(57)【要約】【課題】  文字や模様等が記載された熱シュリンクフィルムで表面が被覆された容器がさらに熱シュリンクフィルムで包装されていても、両方の熱シュリンクフィルムにシワやタルミ等の不良が生じることがなく、外観が良好な二重シュリンク包装容器の提供。【解決手段】  表面が第１の熱収縮性フィルム３で被覆された容器と、該容器全体を被覆する第２の熱収縮性フィルム１４とを有し、第２の熱収縮性フィルム１４は８０℃での熱収縮率が２０〜４０％で、かつ１００℃での熱収縮率が４０〜６０％ものである二重シュリンク包装容器。【選択図】  図１
2005289473.tif 000002
【特許請求の範囲】
【請求項１】
表面が第１の熱収縮性フィルムで被覆された容器と、該第１の熱収縮性フィルムの少なくとも一部を被覆する第２の熱収縮性フィルムとを有し、前記第２の熱収縮性フィルムは８０℃での熱収縮率が２０〜４０％で、かつ１００℃での熱収縮率が４０〜６０％のものであることを特徴とする二重シュリンク包装容器。
【請求項２】
前記第１の熱収縮性フィルムには加飾及び／または文字が記載され、前記第２の熱収縮性フィルムは透明であることを特徴とする請求項１記載の二重シュリンク包装容器。
【請求項３】
第１の熱収縮性フィルムで表面が被覆された容器内に内容物を充填後、封止する充填封止工程と、前記工程後に前記第１の熱収縮性フィルムの少なくとも一部を８０℃での熱収縮率が２０〜４０％で、かつ１００℃での熱収縮率が４０〜６０％の第２の熱収縮性フィルムで被覆するオーバーラップシュリンク工程を備えることを特徴とする二重シュリンク包装方法。
【発明の詳細な説明】
【技術分野】
【０００１】
本発明は、容器を熱シュリンクフィルムで二重に被覆した二重シュリンク包装容器及び二重シュリンク包装方法に関する。
【背景技術】
【０００２】
美容液等の化粧料や、ヘアートリートメント、ヘアスタイリング等の整髪料などの液状、ジェル状、ペースト状等の内容物を樹脂製容器本体内に充填後、蓋をした製品は、改竄防止や輸送中の誤開封防止等を目的として、容器全体（容器本体及び蓋）を透明のオーバーラップ用熱シュリンクフィルムで包んで包装容器としたものが知られている。上記透明のオーバーラップ用熱シュリンクフィルムとしては、延伸ポリプロピレンやポリエチレン等が用いられている（例えば特許文献１〜４参照）。
また、内容物を充填する容器本体としては、胴部表面が製品情報や模様が記載された意匠用熱シュリンクフィルムで被覆されたものがあり、このようなものも上記と同様に容器全体をオーバーラップ用熱シュリンクフィルムで包むようにしたものがある。上記の意匠用熱シュリンクフィルムとしては、ポリエチレンテレフタレート（ＰＥＴ)や、延伸ポリスチレン（ＯＰＳ)等が用いられている。なお、容器を熱シュリンクフィルムで二重に被覆したものを二重シュリンク包装容器と呼ぶことにする。
【０００３】
図２は、従来の二重シュリンク包装容器の例を示す図である。図中符号５１は内容物が充填された容器本体、符号５２は蓋を兼ねるノズル部、符号５３は容器本体５１の胴部に巻かれた意匠用熱シュリンクフィルム、５１ａは意匠用熱シュリンクフィルムに記載された文字や模様、符号５４は容器全体を被覆するオーバラップ用熱シュリンクフィルムである。
【特許文献１】特開平８−１５１４５４号公報
【特許文献２】特開２００２−１６６４７２号公報
【特許文献３】特開２００１−１１４９１０号公報
【特許文献４】特開２０００−２７３２０１公報
【発明の開示】
【発明が解決しようとする課題】
【０００４】
しかしながら従来の二重シュリンク包装容器では、容器本体５１、意匠用熱シュリンクフィルム５３、オーバーラップ用熱シュリンクフィルム５４といった材質や厚みの違う３種類の樹脂材料を使用している為、それぞれ、経時や温度履歴による収縮変化の影響で、意匠用熱シュリンクフィルム５３やオーバーラップ用熱シュリンクフィルム５４の外観に図２示すようにシワ５４ａやタルミ５４ｂが生じたり、孔５４ｃが開いてしまい製品の外観が見苦しくなってしまうという問題があった。
【０００５】
例えば、容器本体５１の成形後収縮が不十分な状態で、意匠用熱シュリンクフィルム５３を収縮させ、胴部表面を被覆した場合、意匠用熱シュリンクフィルム５３の密着程度は被覆された時点では容器本体５１に密着しているが、容器本体５１の経時収縮により密着度が低下し弛むためタルミが生じ、後工程でオーバーラップ用熱シュリンクフィルム５４を被覆した時にシワとなり、外観品質を損ねてしまう。このため容器本体の成形後には容器本体の収縮が概ね収まるまで冷却し、経時した後で、意匠用熱シュリンクフィルム５３を被覆するのが好ましいとされている。
【０００６】
また、成形後の容器本体５１を収縮が概ね収まるまで冷却し、経時した後で、意匠用熱シュリンクフィルム５３にシワやタルミ等が生じないよう被覆しても、後工程でオーバラップ用熱シュリンクフィルムを被覆する際の熱風温度、風量、時間、容器に対する熱風等の方向等の条件によっては意匠用熱シュリンクフィルム５３やオーバーラップ用熱シュリンクフィルム５４にシワやタルミ等が生じてしまうため、上記条件のコントロールが難しいという問題があった。
【０００７】
原因としては、意匠用熱シュリンクフィルムは４０μｍ〜６０μｍ程度の厚みであるが、オーバーラップ用熱シュリンクフィルムは１５〜２０μｍ程度のため厚みに違いがあるために、意匠用熱シュリンクフィルムが被覆された容器本体を備えた容器全体をコンベアで搬送しながらオーバーラップシュリンクトンネル内を通し、このトンネル内でオーバーラップ用熱シュリンクフィルムに熱風をあてて収縮させ、容器全体を被覆すると、厚みが薄く、最外部分のオーバーラップ用熱シュリンクフィルムの方が先に収縮を開始し、ほぼ均一に収縮して意匠用熱シュリンクフィルムに密着しようとするが、意匠用シュリンクフィルムの方は厚みが厚いため、熱風が当たる側は収縮が生じ易いが、コンベア搬送面側等の熱風が当たり難い側は収縮が不十分で容器に密着し難く、このような部分的な収縮不均部分がシワとなって現れる場合があった。
【０００８】
このような二重シュリンク包装容器の外観不良を抑制する方法として、オーバーラップ用熱シュリンクフィルムの収縮加工を意匠用熱シュリンクフィルムの反応前に終了させることであるが、量産工程においての条件管理ぶれによりシワやタルミを生じ易いため、あまり効果を期待できない。
なお、一般的な延伸ポリプロピレンからなるオーバーラップ用熱シュリンクフィルムは１３０℃以下では均一に収縮できず、また、ポリエチレンからなるものは摩擦等の外的な力で破れ易いという欠点があった。
【０００９】
本発明は上記事情に鑑みてなされたもので、文字や模様等が記載された熱シュリンクフィルムで表面が被覆された容器がさらに熱シュリンクフィルムで包装されていても、両方の熱シュリンクフィルムにシワやタルミ等の不良が生じることがなく、外観が良好な二重シュリンク包装容器を提供することを目的の一つとする。
また、文字や模様等が記載された熱シュリンクフィルムで表面が被覆された容器をさらに熱シュリンクフィルムで包装する際に両方の熱シュリンクフィルムにシワやタルミ等の不良が生じることがなく、かつ効率よく包装できる二重シュリンク包装方法を提供することを目的の一つとする。
【課題を解決するための手段】
【００１０】
本発明者らは上記課題を解決するために鋭意検討及び研究を重ねた結果、意匠用熱シュリンクフィルムを収縮させて容器の表面にシワやタルミ等の不良が生じることなく良好に被覆した後、上記意匠用熱シュリンクフィルムの張り状態を良好に維持したままオーバーラップ用熱シュリンクフィルムのみを均一に収縮させることによって、シワやタルミが目立たない二重シュリンク包装が可能であればシワやタルミ等の不良が改善可能であるとの推定に至り、さらに研究を重ねた結果、意匠用熱シュリンクフィルムの収縮挙動が大きい温度範囲以外で収縮可能なオーバーラップ用熱シュリンクフィルムを用いることにより両方の熱シュリンクフィルムにシワやタルミ等の不良が生じることがなく、外観が良好な二重シュリンク包装容器を提供可能であることを発見し、本発明を完成させた。
【００１１】
また、本発明者らは意匠用熱シュリンクフィルムとオーバーラップ用熱シュリンクフィルムとの組合せにおいて、オーバーラップ用熱シュリンクフィルムを収縮させるために通過させる熱風トンネルの熱風温度が１３０℃以下の場合（従来は通常１５０℃〜１６０℃）には、容器内に充填する内容物の液温が一般的な充填温度である１５℃〜２０℃の条件では意匠用シュリンクフィルムにシワを生じることはなかったが、オーバーラップ用熱シュリンクフィルムは十分に収縮せずタルミが残ることが分かった。
【００１２】
また、本願発明者らは意匠用熱シュリンクフィルムで被覆された容器内に充填する内容物の液温をやや高目（３０℃程度）で充填し、内容物の液温を高目に維持した状態で容器全体を熱風トンネル内を通しオーバーラップ用熱シュリンクフィルムを収縮させて被覆すると、意匠用熱シュリンクフィルムが容器から伝達する液温の影響でわずかな収縮を生じるため、意匠用熱シュリンクフィルムにシワやタルミなどの不良を発生させることなく、容器をオーバーラップ用熱シュリンクフィルムで被覆できることがわかった。
例えば、表面が厚さ５０μｍの延伸ポリスチレン製意匠用熱シュリンクフィルムで被覆されたポリプロピレン製容器全体を、１５μｍの延伸ポリプロピレン製オーバーラップシュリンクフィルムで包む場合には、概ね３０℃以上の液温に設定することにより、熱風トンネルの熱風温度が１５０℃〜１６０℃の通常の条件においてシワの発生が抑制可能であった。
【００１３】
上記目的を達成するために、本発明は以下の構成を採用した。
本発明の二重シュリンク包装容器は、表面が第１の熱収縮性フィルムで被覆された容器と、該第１の熱収縮性フィルムの少なくとも一部を被覆する第２の熱収縮性フィルムとを有し、前記第１の熱収縮性フィルムと前記第２の熱収縮性フィルムは、８０℃での熱収縮率の差が０％〜２０％及び／または１００℃での熱収縮率の差が１０％〜４０％のものであることを特徴とする。上記第１の熱収縮性フィルムとしては、８０℃での熱収縮率が４０％で、かつ１００℃での熱収縮率が７０％〜８０％のものが用いられるのが好ましい。上記第２の熱収縮性フィルムとしては、８０℃での熱収縮率が２０％〜４０％で、かつ１００℃での熱収縮率が４０％〜６０％のものが用いられるのが好ましい。
【００１４】
また、本発明の二重シュリンク包装容器は、表面が第１の熱収縮性フィルムで被覆された容器と、該第１の熱収縮性フィルムの少なくとも一部を被覆する第２の熱収縮性フィルムとを有し、前記第２の熱収縮性フィルムは８０℃での熱収縮率が２０％〜４０％で、かつ１００℃での熱収縮率が４０％〜６０％ものであることを特徴とする。
また、上記構成の本発明の二重シュリンク包装容器において、前記第１の熱収縮性フィルムには加飾及び／または文字が記載され、前記第２の熱収縮性フィルムは透明であってもよい。
また、上記のいずれかの構成の本発明の二重シュリンク包装容器において、表面が第１の熱収縮性フィルムで被覆された容器全体が前記第２の熱収縮性フィルムで覆われていてもよい。
【００１５】
また、本発明の二重シュリンク包装方法は、第１の熱収縮性フィルムで表面が被覆された容器内に内容物を充填、封止する充填封止工程と、前記工程後に加熱雰囲気中で前記第１の熱収縮性フィルムの少なくとも一部を第２の熱収縮性フィルムで被覆するオーバーラップシュリンク工程を備え、前記第１の熱収縮性フィルムと第２の熱収縮性フィルムとは８０℃での熱収縮率の差が０％〜２０％及び／または１００℃での熱収縮率の差が１０％〜４０％であることを特徴とする。
【００１６】
また、本発明の二重シュリンク包装方法は、第１の熱収縮性フィルムで表面が被覆された容器内に内容物を充填後、封止する充填封止工程と、前記工程後に前記第１の熱収縮性フィルムの少なくとも一部を８０℃での収縮率が２０〜４０％で、かつ１００℃での収縮率が４０〜６０％の第２の熱収縮性フィルムで被覆するオーバーラップシュリンク工程を備えることを特徴とする。
【００１７】
また、上記の構成の本発明の二重シュリンク包装方法においては、前記オーバーラップシュリンク工程において表面が第１の熱収縮性フィルムで被覆された容器全体を前記第２の熱収縮性フィルムで覆うようにしてもよい。
また、上記のいずれかの構成の本発明の二重シュリンク包装方法においては、前記オーバーラップシュリンク工程中に前記内容物の温度を２９℃〜３３℃の範囲に保つことが好ましい。
【発明の効果】
【００１８】
本発明の二重シュリンク包装容器は、第１の熱収縮性フィルムで表面が被覆された容器の前記第１の熱収縮性フィルムの少なくとも一部を被覆する第２の熱収縮性フィルムとして８０℃での熱収縮率が２０〜４０％で、かつ１００℃での熱収縮率が４０〜６０％を用いたことにより、第１の熱シュリンクフィルムの少なくとも一部が第２の熱シュリンクフィルムで包装されていても、両方の熱収縮性フィルムにシワやタルミ等の不良が生じることがなく、外観が良好な二重シュリンク包装容器を提供できる。
また、前記第１の熱収縮性フィルムに加飾及び／または文字が記載され、前記第２の熱収縮性フィルが透明であっても、両方の熱収縮性フィルムにシワやタルミ等の不良が生じることがなく、外観が良好な二重シュリンク包装容器を提供できる。
【００１９】
また、本発明の二重シュリンク包装方法によれば、容器の表面を被覆する第１の熱シュリンクフィルムの少なくとも一部を被覆する際に、上記第２の熱収縮性フィルムとして８０℃での熱収縮率が２０〜４０％で、かつ１００℃での熱収縮率が４０〜６０％を用いることにより、両方の熱収縮性フィルムにシワやタルミ等の不良が生じることがなく、かつ効率よく包装できる。
【発明を実施するための最良の形態】
【００２０】
以下に本発明の一実施形態を図面を用いて説明する。
図１は、本発明の二重シュリンク包装方法で包装された二重シュリンク包装容器の実施形態を示す斜視図である。
本実施形態の二重シュリンク包装容器は、胴部表面が第１の熱収縮性フィルム３で被覆されたプラスチック製容器本体１１と、容器本体１１の頂部に設けられた蓋を兼ねるノズル部１２とを備えた容器と、この容器全体を一括被覆する第２の熱収縮性フィルム１４から構成されている。ノズル部１２は、容器本体１１の頂部に螺合された肩カバー１５と、この肩カバー１５に形成された頂部開口を貫通して上下に往復運動可能な吐出ヘッド１６からなる。
容器本体１１は、ポリプロピレン（ＰＰ）、ポリエチレン（ＰＥ）等から構成されている。
この容器本体１１内には、美容液等の化粧料や、ヘアートリートメント、ヘアスタイリング等の整髪料などの液状、ジェル状、ペースト状等の内容物が充填されている。
【００２１】
第１の熱収縮性フィルム３は、例えば、延伸ポリスチレンフィルム（ＯＰＳ）から構成されている。この第１の熱収縮性フィルム３には、模様などの加飾や製品名や製品情報等の文字３ａが記載されて意匠用シュリンクフィルムとされている。
この第１の熱収縮性フィルム３を構成する延伸ポリスチレンフィルムとしては、例えば、８０℃の熱収縮率が縦−１／横３８で、１００℃の熱収縮率で縦５／横７４のものが用いられている。ここでの熱収縮率は、厚さが５０μｍの熱収縮前の延伸ポリスチレンフィルムを各温度の温水に１０秒間つけたときの熱収縮率を測定し、また、上記熱収縮前の延伸ポリスチレンフィルムを６０℃の温水に１０秒間つけたときの熱収縮率を基準としたものである。
また、第１の熱収縮性フィルム３の厚さは、４０μｍ〜６０μｍ程度とされる。
【００２２】
第２の熱収縮性フィルム１４は、改竄防止や輸送中の誤開封防止等を目的として上記容器全体を包装するものであり、また、製品を使用するときには少なくとも吐出ヘッド１６を覆う部分が除去されるものである。
第２の熱収縮性フィルム１４としては、８０℃での熱収縮率が２０〜４０％で、かつ１００℃での熱収縮率が４０〜６０％のものが用いられる。ここでの熱収縮率は、熱収縮前の第２の熱収縮性フィルムを各温度のグリセリンバスに３０秒間つけたたときの熱収縮率を測定したものである。
第２の熱収縮性フィルム１４が上記の範囲の熱収縮率であると、第１の熱収縮性フィルム３に不均一な収縮が発生することのない１３０℃以下の低温で収縮可能である。
また、第２の熱収縮性フィルム１４としては、上記のように輸送中の誤開封防止を目的として容器全体を包装するものであるので、摩擦等の外的な力にも強い材料が用いられる。
また、第２の熱収縮性フィルム１４としては、このフィルム内の製品や第１の熱収縮性フィルム３に記載された製品名や製品情報を視認できるようするために透明の材料が用いられる場合が多い。
上記のような第２の熱収縮性フィルム１４としては、例えば、ポリエチレン（ＰＥ）と延伸ポリプロピレン（ＯＰＰ)の積層フィルム、ＯＰＰと低密度ポリエチレン(ＬＤＰＥ)の積層フィルム、ＰＰとＰＥとＰＰの積層フィルム、ＰＰとＰＥの積層フィルムなどを挙げることができる。
第２の熱収縮性フィルム１４の厚みとしては、１０μｍ〜２０μｍ程度とされる。
上記のような熱収縮率と透明性を有する第２の熱収縮性フィルム１４がオーバーラップ用熱シュリンク性フィルムとして用いられている。
【００２３】
本実施形態の二重シュリンク包装容器は、第２の熱収縮性フィルム１４を除去後、吐出ヘッド１６を往復運動させることで容器本体内に充填された内容物を吐出ヘッド１６に形成された吐出口１６ａから吐出できるようになっている。
【００２４】
次に、本実施形態の二重シュリンク包装方法について説明する。
まず、  容器本体１１の胴部の周囲を熱収縮前の第１の熱収縮性フィルム３で覆った状態でコンベア（搬送機構）に載置し、熱風温度が８０〜１２０℃程度の意匠シュリンクトンネル内を所定速度で搬送し、第１の熱収縮性フィルム３を収縮させて、胴部表面が第１の熱収縮性フィルム３で被覆された容器本体１１を得る。容器本体１１の胴部表面を被覆する第１の熱収縮性フィルム３には、シワやタルミ等の不良が生じておらず、外観が良好とすることができる。
【００２５】
次いで、第１の熱収縮性フィルム３で胴部表面が被覆された容器本体１１内に上記内容物を充填後、容器本体１１の頂部にノズル部１２を取り付けることで封止する充填封止工程を行うことで内容物が充填、封止された容器が得られる。この充填封止工程で容器本体１１に充填する内容物の温度は通常の１５℃〜２０℃程度でもよいが、２９℃〜３３℃の範囲とされていることが好ましい。
次いで、上記容器を熱収縮前の第２の熱収縮性フィルム１４で覆った状態でコンベア（搬送機構）に載置し、１３０℃程度以下のオーバーラップシュリンクトンネル内を所定速度で搬送することで、第２の熱収縮性フィルム１４を収縮させ、容器全体を第２の熱収縮性フィルム１４で一括被覆するオーバーラップシュリンク工程を行う。このオーバーラップシュリンク工程中の内容物の温度は通常の１５℃〜２０℃程度でもよいが、通常の温度よりも高い２９℃〜３３℃の範囲に保たれていることが後述する理由で好ましい。
このようにすると目的とする二重シュリンク包装容器が得られる。
【００２６】
本実施形態の二重シュリンク包装方法によれば、胴部表面が第１の熱収縮性フィルム３で被覆された容器本体１１を備えた容器全体を被覆する際に、第２の熱収縮性フィルム１４として８０℃での熱収縮率が２０〜４０％で、かつ１００℃での熱収縮率が４０〜６０％を用いることにより、容器内の内容物の温度が通常の１５℃〜２０℃程度であっても両方の熱収縮性フィルムにシワやタルミ等の不良が生じることがなく製品仕上が可能で、かつ効率よく包装でき、外観が向上した二重シュリンク包装容器を提供できる。
また、オーバーラップシュリンク工程中の内容物の温度を２９℃〜３３℃の範囲にした場合は、第１の熱収縮性フィルム３の内側（容器本体側）は容器壁面を介して内容物の液温の影響をうけて収縮するようになるので、外側（第２の熱収縮性フィルム側）は熱風や第２の熱収縮性フィルムの影響を受けて収縮するので、内容物の温度が低い場合に比べて内側と外側で収縮率の差が小さくなり、シワやタルミを防止する効果をさらに向上できる。
【００２７】
以下、実施例を挙げて本発明を説明するが、本発明はこれら実施例によって限定されるものではない。
（実験例１）
まず、意匠用熱シュリンクフィルムとしての厚さ５０μｍのＯＰＳフィルムで胴部表面が被覆された容器本体内に液温が１５℃〜２０℃の内容物を充填後、容器本体の頂部にノズル部を取り付けることで封止する充填封止工程を行うことで内容物が充填、封止された容器を得た。
次いで、上記容器をオーバーラップ用熱シュリンクフィルムとしての厚さ１５μｍの延伸ポリプロピレンフィルム（株式会社興人の商品名ポリセット）で覆った状態でコンベアに載置し、下記表１に示す熱風条件のオーバーラップシュリンクトンネル内を下記表１に示すコンベア速度で搬送することで、延伸ポリプロピレンフィルム（ＯＰＰ単層フィルム）を収縮させ、容器全体をＯＰＰフィルムで一括被覆するオーバーラップシュリンク工程を行うことで比較例１〜１０の二重シュリンク包装容器を作製した。
作製した比較例１〜１０の二重シュリンク包装容器の意匠用熱シュリンクフィルムとオーバーラップ用熱シュリンクフィルムの外観について調べた結果を下記表１に合わせて示す。表１中、意匠用熱シュリンクフィルムの外観の欄において、×は局所的にシワが生じたことを示し、○はシワやタルミがなく外観が良好であることを示し、オーバーラップ用熱シュリンクフィルムの外観の欄において×はタルミが生じたことを示し、△はサンプルによりバラツキがあることを示し、○はシワやタルミがなく外観が良好であることを示す。
【００２８】
【表１】
2005289473.tif 000003
【００２９】
表１に示す結果から比較例１〜１０の二重シュリンク包装容器は、意匠用熱シュリンクフィルムとオーバーラップ用熱シュリンクフィルムのいずれかにシワやタルミなどの不良が生じており、外観が不良であることがわかる。従って、オーバーラップ用熱シュリンクフィルムとして厚さ１５μｍの延伸ポリプロピレンフィルムを用いる従来の二重シュリンク包装方法では、熱風温度とコンベア速度のいずれを変更しても、どちらかの熱シュリンクフィルムにシワやタルミが生じており、外観が良好な二重シュリンク包装容器が得られ難いことがわかる。
【００３０】
（実験例２）
まず、意匠用熱シュリンクフィルムとしての厚さ５０μｍのＯＰＳフィルムで胴部表面が被覆された容器本体内に内容物を表２に示す液温度で充填後、容器本体の頂部にノズル部を取り付けることで封止する充填封止工程を行うことで内容物が充填、封止された容器を得た。
次いで上記充填封止工程の直後に、上記容器をオーバーラップ用熱シュリンクフィルムとしての厚さ１５μｍのＯＰＰフィルム（株式会社興人の商品名ポリセット）で覆った状態でコンベアに載置し、熱風温度が１５５℃のオーバーラップシュリンクトンネル内をコンベア速度１３．８ｍ／分で搬送することで、ＯＰＰフィルムを収縮させ、容器全体をＯＰＰフィルムで一括被覆するオーバーラップシュリンク工程を行うことでテストＮｏ.１〜５の二重シュリンク包装容器をそれぞれ３０本づつ作製した。なお、上記充填封止工程の直後にオーバーラップシュリンク工程を行っているので、オーバーラップシュリンク工程中の内容物の液温はほぼ表２に示す温度に保たれていた。
【００３１】
作製したテストＮｏ.１〜５の二重シュリンク包装容器の意匠用熱シュリンクフィルムのしわ発生本数について調べた結果を下記表２に合わせて示す。
【００３２】
【表２】
2005289473.tif 000004
【００３３】
表２に示す結果から容器本体内に充填する内容物の液温を２５．２℃以下とし、この直後にオーバーラップシュリンク工程を行ったテストＮｏ.３〜５では、意匠用熱シュリンクフィルムに発生するしわが多いことがわかる。これに対して容器本体内に充填する内容物の液温を２９．５℃〜３２．８°Ｃとし、この直後にオーバーラップシュリンク工程を行ったテストＮｏ.１〜２では、意匠用熱シュリンクフィルムにしわが発生していないことがわかる。この結果からオーバーラップシュリンク工程中の内容物の温度が２９．０℃〜３３°Ｃの範囲にすることが好ましいとした。
【００３４】
（実験例３）
まず、意匠用熱シュリンクフィルムとしての厚さ５０μｍのＯＰＳフィルムで胴部表面が被覆された容器本体内に液温が１５℃〜２０℃の内容物を充填後、容器本体の頂部にノズル部を取り付けることで封止する充填封止工程を行うことで内容物が充填、封止された容器を得た。
次いで、上記容器をオーバーラップ用熱シュリンクフィルムとして表３に示すもので覆った状態でコンベアに載置し、熱風温度１３０℃のオーバーラップシュリンクトンネル内をコンベア速度１３．８ｍ／分で搬送することでオーバーラップ用熱シュリンクフィルムを収縮させ、容器全体をオーバーラップ用熱シュリンクフィルムで一括被覆するオーバーラップシュリンク工程を行うことで各種の二重シュリンク包装容器（比較例１１〜１２、実施例１〜２）を作製した。
【００３５】
表３中、オーバーラップ用熱シュリンクフィルムの材質の欄において、＊１は株式会社興人の商品名ポリセット（厚さは１５μｍ）であり、＊２は大倉工業株式会社の１５μｍの商品名ＮＰ３００（厚さは１５μｍ）であり、＊３は大倉工業株式会社の商品名ラプラー５０１（厚さは１７μｍ）で、＊４は積水フィルム株式会社の商品名ソプラ（厚さは１５μｍ、ポリオレフィン系）である。
また、表３中の収縮率は、３０秒間のグリセリン浴時の値である。
【００３６】
作製した各種の二重シュリンク包装容器の意匠用熱シュリンクフィルムとオーバーラップ用熱シュリンクフィルムの外観と摩擦強度について調べた結果を下記表３に合わせて示す。表３中、意匠用熱シュリンクフィルムの外観の欄において、×はシワが生じたことを示し、○はシワの発生がなく外観が良好であることを示し、オーバーラップ用熱シュリンクフィルムの外観の欄においてシワが生じたことを示し、○はシワの発生がなく外観が良好であることを示し、摩擦強度の欄において×はオーバーラップ用熱シュリンクフィルムが破れやすいことを示し、△はこすれ傷は多少発生するが問題のない程度であることを示し、○はこすれ傷がなく、強度が良好であることを示している。
【００３７】
【表３】
2005289473.tif 000005
【００３８】
表３に示す結果から比較例１１の二重シュリンク包装容器は、意匠用熱シュリンクフィルムにシワが生じており、外観が不良であり、比較例１２のものはオーバーラップ用熱シュリンクフィルムが破れやすく、摩擦強度が不良であることがわかる。これに対して実施例１〜２の二重シュリンク包装容器は、意匠用熱シュリンクフィルムとオーバーラップ用熱シュリンクフィルムの両方の熱シュリンクフィルムにシワが生じておらず、外観が良好であり、また、オーバーラップ用熱シュリンクフィルムの摩擦強度が良好であることがわかる。
【００３９】
また、上記充填封止工程において容器本体内に充填する液温を２９．０℃〜３３°Ｃの範囲にした以外は実施例２と同様にして二重シュリンク包装容器（実施例３）を作製した。なお、上記充填封止工程の直後にオーバーラップシュリンク工程を行っているので、オーバーラップシュリンク工程中の内容物の液温はほぼ２９．０℃〜３３°Ｃの範囲に保たれていた。
作製した実施例３の二重シュリンク包装容器の意匠用熱シュリンクフィルムとオーバーラップ用熱シュリンクフィルムの外観と摩擦強度について調べた。その結果、実施例３の二重シュリンク包装容器は、意匠用熱シュリンクフィルムとオーバーラップ用熱シュリンクフィルムの両方の熱シュリンクフィルムにシワが生じておらず、外観が良好であり、また、オーバーラップ用熱シュリンクフィルムの摩擦強度が良好であった。
【図面の簡単な説明】
【００４０】
【図１】本発明の実施形態の二重シュリンク包装容器を示す斜視図。
【図２】従来の二重シュリンク包装容器の例を示す図。
【符号の説明】
【００４１】
３・・・第１の熱収縮性フィルム、１１・・・容器本体、１２・・・ノズル部、１４・・・第２の熱収縮性フィルム。
【図１】
2005289473.tif 000006
【図２】
2005289473.tif 000007